(57)【要約】【課題】色材に対する密着性を向上させ、水系媒体に色材を分散させた場合における当該色材の分散安定性および当該色材を含む分散液の保存安定性を向上させることのできる分散樹脂を提供すること。【解決手段】本発明の分散樹脂は、色材の分散に用いられる分散樹脂であって、疎水性部位と、疎水性部位よりも親水性の高い親水性部位とを有するブロック共重合体であり、疎水性部位が分岐した構造を有している。【選択図】図１
2020045424.tif 000002
【特許請求の範囲】
【請求項１】
色材の分散に用いられる分散樹脂であって、
疎水性部位と、当該疎水性部位よりも親水性の高い親水性部位とを有するブロック共重合体であり、
前記疎水性部位が分岐した構造を有している分散樹脂。
【請求項２】
前記疎水性部位は、スチレン、アクリル酸のアルキルエステル、シクロヘキサン、フェノキシエチル、またはフェノキシを含むものである請求項１に記載の分散樹脂。
【請求項３】
前記親水性部位は、オリゴオキシエチレン鎖、カルボキシル基、スルホン酸基、またはリン酸基を含むものである請求項１または２に記載の分散樹脂。
【請求項４】
前記疎水性部位の前記分岐した構造は、デンドリマー構造を有するものであり、
当該デンドリマーの世代は３以上４以下である請求項１ないし３のいずれか１項に記載の分散樹脂。
【請求項５】
色材と、
請求項１ないし４のいずれか１項に記載の分散樹脂と、を含有する分散液。
【請求項６】
請求項５に記載の分散液を含有するインク。
【発明の詳細な説明】
【技術分野】
【０００１】
本発明は、分散樹脂、分散液およびインクに関する。
【背景技術】
【０００２】
近年、インクジェットプリントの用途が拡大しており、オフィス、家庭用の印刷機としてのほか、商業印刷、テキスタイルプリント等へも適用されている。
そして、分散染料等の色材が分散したインクジェット用インクも用いられている。
【０００３】
このようなインクでは、色材の分散に高分子材料である分散樹脂が用いられることがある。
【０００４】
例えば、特許文献１には、水系媒体中の粒子の疎水性表面に強力に吸着する分散剤として、ＡＢｎ構造（Ａはイオン化性部分を含有する親水性ポリマーセグメントであって多官能性連鎖移動剤で終端し、Ｂは無極性非重合疎水性炭化水素部分であり、ｎは１を越え、Ｂ部分がＡセグメントのＣＴＡ末端で分岐セグメントを形成する。）を有する分散樹脂が記載されている。
【先行技術文献】
【特許文献】
【０００５】
【特許文献１】特表２００２−５３２２４２号公報
【発明の概要】
【発明が解決しようとする課題】
【０００６】
しかしながら、このような分散樹脂は、色材に付着した状態が不安定であり、色材に対する密着性が十分ではなく、水系媒体に色材を分散させた場合における当該色材の分散安定性および当該色材を含む分散液の保存安定性が不十分であるという課題があった。分散安定性向上のために分散樹脂の添加量を増やすと、インクの粘度が上昇し、例えば、インクジェット法による吐出の際に不具合を生じやすかった。
【課題を解決するための手段】
【０００７】
本発明は、上述の課題を解決するためになされたものであり、以下の適用例として実現することができる。
【０００８】
［１］  色材の分散に用いられる分散樹脂であって、
疎水性部位と、当該疎水性部位よりも親水性の高い親水性部位とを有するブロック共重合体であり、
前記疎水性部位が分岐した構造を有している分散樹脂。
【０００９】
［２］  前記疎水性部位は、スチレン、アクリル酸のアルキルエステル、シクロヘキサン、フェノキシエチル、またはフェノキシを含むものである［１］に記載の分散樹脂。
【００１０】
［３］  前記親水性部位は、オリゴオキシエチレン鎖、カルボキシル基、スルホン酸基、またはリン酸基を含むものである［１］または［２］に記載の分散樹脂。
【００１１】
［４］  前記疎水性部位の前記分岐した構造は、デンドリマー構造を有するものであり、
当該デンドリマーの世代は３以上４以下である［１］ないし［３］のいずれかに記載の分散樹脂。
【００１２】
［５］  色材と、
［１］ないし［４］のいずれかに記載の分散樹脂と、を含有する分散液。
【００１３】
［６］  ［５］に記載の分散液を含有するインク。
【図面の簡単な説明】
【００１４】
【図１】図１は、本発明の分散樹脂の概念を模式的に示す図である。
【図２】図２は、本発明の分散樹脂に色材が付着した状態を模式的に示す図である。
【発明を実施するための形態】
【００１５】
以下、本発明の好適な実施形態について詳細に説明する。
［分散樹脂］
まず、本発明の分散樹脂について説明する。
【００１６】
図１は、本発明の分散樹脂の概念を模式的に示す図であり、図２は、本発明の分散樹脂に色材が付着した状態を模式的に示す図である。
【００１７】
分散樹脂１は、色材の分散に用いられる分散樹脂であって、疎水性部位１０と、疎水性部位１０よりも親水性の高い親水性部位２０とを有するブロック共重合体である。そして、疎水性部位１０は分岐した構造である分岐構造部１１を有している。
【００１８】
このような分散樹脂１を用いて水系媒体に色材５０を分散させる場合に、疎水性部位１０は、色材５０に対する親和性および付着性を示す部位であり、親水性部位２０は、水系媒体との親和性を示す部位である。
【００１９】
分散樹脂１が、疎水性部位１０と親水性部位２０とを有することにより、色材５０を水系媒体中により安定して分散させることができる。
【００２０】
そして、疎水性部位１０が分岐構造部１１を有することで、図２に示すように、分岐した部分で色材５０を包み込むようにして色材５０に付着することができる。これにより分散樹脂１の色材５０に対する密着性が向上し、水系媒体に色材５０を分散させた場合における当該色材５０の分散安定性および当該色材５０を含む分散液の保存安定性が向上する。なお、本明細書において、「分散液の保存安定性」という場合、後述するインクについての保存安定性も含む。
【００２１】
さらに、疎水性部位１０が分岐構造部１１を有することにより、当該分散樹脂１を用いた分散液およびインクの粘度が大きくなることを効果的に抑制することができる。
【００２２】
したがって、分散液をインク、特に、水性インクジェット用インクに用いた場合に、インクジェット法による吐出安定性を向上させることができる。
【００２３】
分散樹脂１は、疎水性部位１０と親水性部位２０とを有するブロック共重合体である。
より具体的には、図示の構成では、分散樹脂１は、分子内に、疎水性部位１０としての第１セグメント、および、親水性部位２０としての第２セグメントを、それぞれ、有するブロックコポリマーである。
【００２４】
ブロック共重合体は、性質の異なる２種類以上のモノマー成分において、各モノマー成分が形成するポリマーセグメント同士が共有結合で結合し、性質の異なる２種類以上のポリマーセグメントが１本のポリマー鎖に含まれた構造のものである。
【００２５】
分散樹脂１は、２種類のセグメントＡ、ＢからなるＡ−Ｂ型ブロック共重合体であり、性質の異なる疎水性部位１０および親水性部位２０が共有結合した構造を有する。
【００２６】
ブロック共重合体は、性質の異なる２種類以上のモノマー成分が、モノマー成分ごとに局在化している部分を有しているため、各モノマー成分がランダムに配列したランダム共重合体と比べ、各々の成分の性能がより発揮されると期待できる。
【００２７】
すなわち、分散樹脂１の構造を、疎水性部位１０および親水性部位２０を有するＡ−Ｂ型ブロック共重合体とすることで、色材の付着性能および水系媒体への親和性能が、各々の部位によって十分に発揮される。
以下の説明では、必要に応じ、図１、図中の符号を省略する。
【００２８】
＜疎水性部位＞
疎水性部位は、色材に対する付着性および親和性を示す部位である。
【００２９】
疎水性部位は、後に詳述する親水性部位よりも疎水性の高いもの、すなわち、親水性の低いものであれば、特に限定されないが、例えば、スチレン、アクリル酸のアルキルエステル、シクロヘキサン、フェノキシエチル、フェノキシ、ビフェニルオキシ等が挙げられ、これらから選択される１種または２種以上を組み合わせて用いることができるが、スチレン、アクリル酸のアルキルエステル、シクロヘキサン、フェノキシエチル、またはフェノキシを含むものであるのが好ましい。
【００３０】
これにより、色材への付着性能がより良好なものとなり、水系媒体に色材を分散させた場合における当該色材の分散安定性および当該色材を含む分散液の保存安定性をより優れたものとすることができる。
【００３１】
疎水性部位を構成する疎水性モノマーとしては、スチレン、アクリル酸のアルキルエステル、シクロヘキサン、フェノキシエチル、フェノキシが好ましく、スチレン、アクリル酸ブチル、アクリル酸シクロヘキシルがより好ましい。これらの疎水性モノマーは、１種類を単独で用いてもよいし、２種類以上を併用してもよい。
【００３２】
分散樹脂を構成する疎水性モノマー（疎水性部位を構成する疎水性モノマー）と親水性モノマー（親水性部位を構成する親水性モノマー）の合計量に対する前記疎水性モノマーの割合の下限は、ｍｏｌ比率で、３０ｍｏｌ％であるのが好ましく、３２ｍｏｌ％であるのがより好ましく、３５ｍｏｌ％であるのがさらに好ましい。また、分散樹脂を構成する疎水性モノマー（疎水性部位を構成する疎水性モノマー）と親水性モノマー（親水性部位を構成する親水性モノマー）の合計量に対する前記疎水性モノマーの割合の上限は、ｍｏｌ比率で、５０ｍｏｌ％であるのが好ましく、４７ｍｏｌ％であるのがより好ましく、４５ｍｏｌ％であるのがさらに好ましい。
【００３３】
これにより、色材に対する分散樹脂の親和性、および、水系媒体に対する分散樹脂の親和性を、より高いレベルで両立することができ、水系媒体に色材を分散させた場合における当該色材の分散安定性および当該色材を含む分散液の保存安定性をより優れたものとすることができる。
【００３４】
そして、本実施形態において、疎水性部位の分岐した構造である分岐構造部は、デンドリマー構造を有している。
【００３５】
これにより、色材に対する分散樹脂の密着性をさらに向上させることができ、水系媒体に色材を分散させた場合における当該色材の分散安定性および当該色材を含む分散液の保存安定性をさらに優れたものとすることができる。また、当該分散樹脂を用いた分散液およびインクの粘度の上昇をより効果的に抑制することができる。
【００３６】
なお、本明細書において、「デンドリマー」とは、中心から規則的に分枝した構造を持つ樹状高分子化合物を意味し、「デンドリマー」は、コアと呼ばれる中心部分と、デンドロンと呼ばれる分岐構造を有する側鎖部分とを有している。そして、デンドロン部分の分岐回数を「世代」と称する。
【００３７】
本発明の分散樹脂において、疎水性部位の分岐した構造である分岐構造部についてのデンドリマーの世代は、３以上４以下であるのが好ましい。
【００３８】
これにより、色材に対する分散樹脂の密着性をより一層向上させることができ、水系媒体に色材を分散させた場合における当該色材の分散安定性および当該色材を含む分散液の保存安定性をより一層優れたものとすることができる。
【００３９】
また、デンドリマーの世代が上記範囲内の値であることにより、より好適に、当該分散樹脂を用いた分散液およびインクの粘度を好適な範囲に調整することができる。その結果、分散液をインク、特に、例えば、水性インクジェット用インクに用いた場合に、インクジェット法による吐出安定性をより向上させることができる。
【００４０】
＜親水性部位＞
親水性部位は、前述した疎水性部位よりも親水性の高い部位、すなわち、疎水性の低い部位である。そして、親水性部位は、疎水性部位に比べて色材に対する付着性、親和性が低い。したがって、分散樹脂が色材に付着した状態において、優先的に、色材とは反対側を向く部位である。
【００４１】
そして、親水性部位は、水系媒体に対する親和性に優れている。したがって、分散樹脂が、前述したような疎水性部位ととともに親水性部位を有することにより、分散樹脂が付着した色材が水系媒体に分散した分散液（ただし、後述するインクを含む）において、当該色材の分散安定性を優れたものとすることができる。
【００４２】
親水性部位は、前述した疎水性部位よりも親水性の高い部位、すなわち、疎水性の低い部位であれば、特に限定されないが、例えば、オリゴオキシエチレン鎖、カルボキシル基、スルホン酸基、リン酸基、アミノ基等が挙げられ、これらから選択される１種または２種以上を組み合わせて用いることができるが、オリゴオキシエチレン鎖、カルボキシル基、スルホン酸基、またはリン酸基を含むものであることが好ましい。
【００４３】
これにより、水系媒体への親和性能がより良好なものとなり、水系媒体に色材を分散させた場合における当該色材の分散安定性および当該色材を含む分散液の保存安定性をより優れたものとすることができる。
【００４４】
なお、親水性部位は、直鎖構造を有するものであっても、分岐構造を有するものであってもよいが、直鎖構造を有するものであるのが好ましい。
【００４５】
親水性部位を構成する親水性モノマーとしては、オリゴオキシエチレン、カルボン酸、スルホン酸、リン酸が好ましく、アクリル酸２−エトキシエトキシメチル、アクリル酸２−エトキシエトキシエチル、スチレンスルホン酸、アクリル酸がより好ましい。これらの親水性モノマーは、１種類を単独で用いてもよいし、２種類以上を併用してもよい。
【００４６】
上述したような疎水性部位と親水性部位とを有する分散樹脂は、例えば、疎水性部位を構成する疎水性モノマーと、親水性部位を構成する親水性モノマーとをブロック共重合させることにより、合成することができる。言い換えると、上述したような疎水性部位と親水性部位とを有する分散樹脂は、疎水性モノマーが重合して構成された疎水性部位としての第１セグメントと、親水性モノマーが重合して構成された親水性部位としての第２セグメントとを結合させることにより、合成することができる。
【００４７】
ブロック共重合体の合成方法は、特に制限はなく、様々な方法を用いることができるが、リビングラジカル重合法により合成することが好ましい。
【００４８】
リビングラジカル重合法で得られたブロック共重合体は、通常のブロック共重合体に比べて、疎水性部位と親水性部位とが精密に区分され、各部位の特性を発現しやすい。
【００４９】
これにより、得られる分散樹脂の、色材への付着性および水系媒体への親和性をより優れたものとすることができ、水系媒体に色材を分散させた場合における当該色材の分散安定性および当該色材を含む分散液の保存安定性をより優れたものとすることができる。
【００５０】
式（１）に、本発明の分散樹脂の合成経路の一例を示す。ここでは、疎水性モノマーとしてアクリル酸ブチルを用い、親水性モノマーとしてアクリル酸２−エトキシエトキシメチルを用いた場合を例に挙げている。
【００５１】
例えば、まず、直鎖状の親水性部位として、アクリル酸ポリ（エチレングリコール）メチルエーテルを重合し、これをマクロ開始剤とする。続いて、分岐用のモノマー（分岐剤）の共存下、疎水性モノマーを重合させる。
【００５２】
分岐剤としては、例えば、有機テルル化合物を用いることができるが、これに限定されない。
【００５３】
【化１】
2020045424.tif 000003
【００５４】
分散樹脂の重量平均分子量Ｍｗの下限は、１０００であるのが好ましく、２０００であるのがより好ましく、３０００であるのがさらに好ましい。また、分散樹脂の重量平均分子量Ｍｗの上限は、２００００であるのが好ましく、１００００であるのがより好ましく、５０００であるのがさらに好ましい。
【００５５】
これにより、水系媒体に色材を分散させた場合における当該色材の分散安定性および当該色材を含む分散液の保存安定性をより優れたものとすることができる。また、分散樹脂を後述するインクに用いた場合におけるインクジェット法による吐出安定性をより優れたものとすることができる。
【００５６】
疎水性部位である第１セグメントの重量平均分子量Ｍｗの下限は、４００であるのが好ましく、８００であるのがより好ましく、１２００であるのがさらに好ましい。また、疎水性部位である第１セグメントの重量平均分子量Ｍｗの上限は、８０００であるのが好ましく、４０００であるのがより好ましく、２０００であるのがさらに好ましい。
【００５７】
親水性部位である第２セグメントの重量平均分子量Ｍｗの下限は、６００であるのが好ましく、１２００であるのがより好ましく、１８００であるのがさらに好ましい。また、親水性部位である第２セグメントの重量平均分子量Ｍｗの上限は、１２０００であるのが好ましく、６０００であるのがより好ましく、３０００であるのがさらに好ましい。
【００５８】
［分散液］
次に、本発明の分散液について説明する。
【００５９】
本発明の分散液は、色材と、前述した本発明の分散樹脂とを含有する。
これにより、色材の分散安定性および保存安定性に優れた分散液を提供することができる。
【００６０】
なお、本明細書において、分散液とは、分散媒中に、色材が分散した液体のことを指し、例えば、後述するインクの製造に用いられるインクの原液等を含む概念である。
【００６１】
＜色材＞
本発明の分散液は、色材を含有する。本発明の分散液中において、色材は、その少なくとも一部が分散した状態である。
【００６２】
分散液中に含まれる色材としては、例えば、各種顔料や、各種分散染料等が挙げられる。
【００６３】
上記のような色材は、一般に、疎水性が高く、前述した本発明の分散樹脂を適用した際に、分散樹脂の疎水性部位との密着性に優れるものである。したがって、前述したような効果が発揮される。
【００６４】
本発明の分散液を構成する顔料としては、例えば、カーボンブラック等の黒色顔料；Ｃ．Ｉ．ピグメントブルー１，２，３，１５：３，１５：４，１５：３４，１６，２２，６０、Ｃ．Ｉ．バットブルー４，６０等のシアン系顔料；Ｃ．Ｉ．ピグメントレッド５，７，１２，４８（Ｃａ），４８（Ｍｎ），５７（Ｃａ），５７：１，１１２，１２２，１２３，１６８，１８４，２０２、Ｃ．Ｉ．ピグメントバイオレット１９等のマゼンタ系顔料；Ｃ．Ｉ．ピグメントイエロー１，２，３，１２，１３，１４Ｃ，１６，１７，７３，７４，７５，８３，９３，９５，９７，９８，１１９，１１０，１１４，１２８，１２９，１３８，１５０，１５１，１５４，１５５，１８０，１８５等のイエロー系顔料；Ｃ．Ｉ．ピグメントオレンジ３６，４３等のオレンジ系顔料；Ｃ．Ｉ．ピグメントグリーン７，３６等のグリーン系顔料等が挙げられる。
【００６５】
本発明の分散液を構成する分散染料としては、例えば、Ｃ．Ｉ．ディスパースイエロー３，７，８，２３，３９，５１，５４，６０，７１，８６；Ｃ．Ｉ．ディスパースオレンジ１，１：１，５，２０，２５，２５：１，３３，５６，７６；Ｃ．Ｉ．ディスパースブラウン２；Ｃ．Ｉ．ディスパースレッド１１，５０，５３，５５，５５：１，５９，６０，６５，７０，７５，９３，１４６，１５８，１９０，１９０：１，２０７，２３９，２４０；Ｃ．Ｉ．バットレッド４１；Ｃ．Ｉ．ディスパースバイオレット８，１７，２３，２７，２８，２９，３６，５７；Ｃ．Ｉ．ディスパースブルー１９，２６，２６：１，３５，５５，５６，５８，６４，６４：１，７２，７２：１，８１，８１：１，９１，９５，１０８，１３１，１４１，１４５，３５９；Ｃ．Ｉ．ソルベントブルー３６，６３，１０５，１１１等が挙げられる。
【００６６】
分散染料は、分散液中において分散媒中に分散するものであり、加熱により昇華する性質を有する昇華性染料である。分散染料は、各種色材の中でも、鮮明な色相が得られること、被染色体に対する染色特性（例えば、染色再現性、堅牢性、耐白場汚染性等）等の点で優れている。
【００６７】
その一方で、従来の分散液では、分散染料を含む場合に、分散染料を含む材料が凝集するという問題が発生しやすかったが、本発明においては、このような問題の発生を確実に防止することができる。すなわち、分散液が分散染料を含む場合に、分散染料を用いることの利点を発揮させつつ、前述したような本発明による効果をより顕著に発揮させることができる。
【００６８】
特に、本発明の分散液を構成する分散染料としては、Ｃ．Ｉ．ディスパースイエロー５４，２３２が好ましい。
【００６９】
これらの分散染料は、特に優れた発色性を有する一方で、分散染料を含む材料が凝集するという問題が発生しやすかったが、本発明においては、このような問題の発生を確実に防止することができる。すなわち、分散液が上記のような特定の分散染料を含む場合に、上記分散染料を用いることの利点を発揮させつつ、前述したような本発明による効果をさらに顕著に発揮させることができる。
なお、本発明の分散液は、複数種の色材種を含んでいてもよい。
【００７０】
分散液中における色材の含有率の下限は、０．２質量％であるのが好ましく、０．３質量％であるのがより好ましく、０．５質量％であるのがさらに好ましい。また、分散液中における色材の含有率の上限は、３０質量％であるのが好ましく、２５質量％であるのがより好ましく、２０質量％であるのがさらに好ましい。
【００７１】
色材の含有率が前記範囲内の値であると、より優れた発色性が得られるとともに、分散液中における色材の分散安定性および分散液の保存安定性がさらに向上する。また、この分散液を用いてインクジェット用インクを製造した場合に、特に優れた吐出安定性が得られる。
【００７２】
＜分散樹脂＞
本発明の分散液は、上述したような本発明の分散樹脂を含んでいる。
これにより、前述した効果が得られる。
なお、本発明の分散液は、複数種の分散樹脂を含んでいてもよい。
【００７３】
分散液中における分散樹脂の含有率の下限は、０．２質量％であるのが好ましく、０．３質量％であるのがより好ましく、０．４質量％であるのがさらに好ましい。また、分散液中における分散樹脂の含有率の上限は、３０質量％であるのが好ましく、２０質量％であるのがより好ましく、１５質量％であるのがさらに好ましい。
【００７４】
分散樹脂の含有率が前記範囲内の値であると、分散液中における色材の分散安定性および分散液の保存安定性がさらに向上する。また、この分散液を用いてインクジェット用インクを製造した場合に、特に優れた吐出安定性が得られる。
【００７５】
分散液中における、色材の含有率をＸＤ［質量％］、分散樹脂の含有率をＸＢ［質量％］としたとき、ＸＢ／ＸＤの下限は、０．３であるのが好ましく、０．５であるのがより好ましく、０．６であるのがさらに好ましい。また、ＸＢ／ＸＤの上限は、２．０であるのが好ましく、１．５であるのがより好ましく、１．２であるのがさらに好ましい。
【００７６】
このような関係を満足することにより、色材の分散安定性および分散液の保存安定性がさらに向上する。また、分散液を後述するインクに適用した場合におけるインクジェット法による吐出安定性をより優れたものとすることができる。
【００７７】
＜水系媒体＞
分散液は、通常、水系媒体を含んでいる。
【００７８】
水系媒体とは、水との親和性が高い液体成分のことを言い、具体的には、２５℃における水に対する溶解度が１０ｇ／１００ｇ水以上の液体成分のことを指す。
水系媒体としては、例えば、水や親水性溶剤が挙げられる。
【００７９】
分散液中における水の含有率の下限は、特に限定されないが、３０質量％であるのが好ましく、３５質量％であるのがより好ましく、４０質量％であるのがさらに好ましい。また、分散液中における水の含有率の上限は、特に限定されないが、８５質量％であるのが好ましく、８０質量％であるのがより好ましく、７５質量％であるのがさらに好ましい。
これにより、分散液の粘度をより確実に好適な値に調整することができる。
【００８０】
また、分散液が水以外の溶剤として親水性溶剤を含んでいることにより、分散液の粘度を好適に調整することができる。また、分散液の保湿性を高めたりすることができる。その結果、分散液をインク、特に、インクジェット用インクに適用した場合に、インクジェット法による液滴吐出をより安定的に行うことができる。
【００８１】
親水性溶剤の水に対する溶解度は、２５℃で、２０ｇ／１００ｇ水以上であるのが好ましい。
【００８２】
親水性溶剤は、室温（２５℃）において単体で液状をなすものであり、その沸点（１気圧下での沸点）の下限は、１８０℃であるのが好ましく、１８５℃であるのがより好ましく、１９０℃であるのがさらに好ましい。また、親水性溶剤の沸点（１気圧下での沸点）の上限は、３２０℃であるのが好ましく、３１０℃であるのがより好ましく、３００℃であるのがさらに好ましい。
【００８３】
分散液中に含まれる親水性溶剤としては、例えば、グリセリン、プロピレングリコール、２−ピロリドン等が挙げられる。
【００８４】
これらの溶剤を含むことにより、優れた保湿能により蒸発速度を緩やかにすることができ、本発明の分散液を適用したインクにおいて、より安定的な液滴吐出を行うことができる。
なお、本発明の分散液は、親水性溶剤として複数種の溶剤を含んでいてもよい。
【００８５】
分散液中における親水性溶剤の含有率の下限は、０質量％であるのが好ましく、１０質量％であるのがより好ましく、１５質量％であるのがさらに好ましい。また、分散液中における親水性溶剤の含有率の上限は、４５質量％であるのが好ましく、４３質量％であるのがより好ましく、４０質量％であるのがさらに好ましい。
これにより、前述した親水性溶剤を含むことによる効果がより顕著に発揮される。
【００８６】
＜界面活性剤＞
分散液は、界面活性剤を含んでいてもよい。
【００８７】
これにより、本発明の分散液やこれを適用したインクの記録媒体に対する濡れ性をより好適なものとすることができる。その結果、例えば、当該インクを用いて形成される画像の画質をより良好なものとすることができる。
【００８８】
分散液中に含まれる界面活性剤としては、例えば、アニオン系界面活性剤、カチオン系界面活性剤、ノニオン系界面活性剤等の各種界面活性剤を用いることができる。
【００８９】
より具体的には、分散液中に含まれる界面活性剤としては、例えば、アセチレン系界面活性剤、シリコーン系界面活性剤、フッ素系界面活性剤等が挙げられる。
【００９０】
分散液がシリコーン系界面活性剤を含んでいると、本発明の分散液やこれを適用したインクの記録媒体に対する濡れ性をさらに好適なものとすることができ、前述した効果がより顕著に発揮される。
【００９１】
分散液がシリコーン系界面活性剤を含んでいる場合、分散液中におけるシリコーン系界面活性剤の含有量の下限は、色材の１００質量部に対して、５．０質量部であるのが好ましく、７．０質量部であるのがより好ましく、１０質量部であるのがさらに好ましい。また、分散液中におけるシリコーン系界面活性剤の含有量の上限は、色材の１００質量部に対して、１５０質量部であるのが好ましく、１４０質量部であるのがより好ましく、７０質量部であるのがさらに好ましい。
【００９２】
これにより、前述したシリコーン系界面活性剤を含むことによる効果がより顕著に発揮される。
【００９３】
市販のシリコーン系界面活性剤としては、例えば、ＢＹＫ−３０６、ＢＹＫ−３０７、ＢＹＫ−３３３、ＢＹＫ−３３７、ＢＹＫ−３４１、ＢＹＫ−３４５、ＢＹＫ−３４６、ＢＹＫ−３４７、ＢＹＫ−３４８、ＢＹＫ−３４９、ＢＹＫ−３７８（以上商品名、ビックケミー・ジャパン社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−６４０、ＫＦ−６４２、ＫＦ−６４３、ＫＦ−９４５、ＫＦ−６０２０、Ｘ−２２−４５１５、ＫＦ−６０１１、ＫＦ−６０１２、ＫＦ−６０１５、ＫＦ−６０１７（以上商品名、信越化学社製）等が挙げられる。
【００９４】
＜その他の成分＞
分散液は、前述した成分以外の成分（その他の成分）を含んでいてもよい。
【００９５】
その他の成分としては、例えば、前記分散樹脂以外の分散剤、トリエチレングリコールモノメチルエーテル、トリエチレングリコールモノブチルエーテル、ジエチレングリコールモノメチルエーテル、１，２−ヘキサンジオール、１，２−ペンタンジオール、１，２−ブタンジオール、３−メチル１，５−ペンタンジオール等の浸透剤、ｐＨ調整剤、エチレンジアミン四酢酸塩（ＥＤＴＡ）等のキレート化剤、防腐剤・防かび剤、防錆剤、酸化防止剤、紫外線吸収剤、酸素吸収剤、溶解助剤、尿素類等が挙げられる。防腐剤・防かび剤としては、例えば、分子内にイソチアゾリン環構造を有する化合物を好適に用いることができる。
【００９６】
その他の成分の含有率（その他の成分として複数種の成分を含む場合は、これらの含有率の総和）は、６質量％以下であるのが好ましく、５質量％以下であるのがより好ましい。
【００９７】
特に、本発明の分散液が、前記分散樹脂以外の分散剤を含む場合、当該分散剤の含有率は、５質量％以下であるのが好ましく、３質量％以下であるのがより好ましい。
【００９８】
本発明の分散液の２５℃における粘度の下限は、２ｍＰａ・ｓであるのが好ましく、３ｍＰａ・ｓであるのがより好ましく、４ｍＰａ・ｓであるのがさらに好ましい。また、本発明の分散液の２５℃における粘度の上限は、３０ｍＰａ・ｓであるのが好ましく、２０ｍＰａ・ｓであるのがより好ましく、１５ｍＰａ・ｓであるのがさらに好ましい。
【００９９】
これにより、分散液の流動性を適度に優れたものとすることができる。また、本発明の分散液を適用したインクにおいて、インクジェット法による吐出安定性を良好なものとなるように調整しやすい。
【０１００】
なお、粘度は、２５℃にて、粘弾性試験機（例えば、Ｐｙｓｉｃａ社製、ＭＣＲ−３００）を用いて、せん断速度（Ｓｈｅａｒ  Ｒａｔｅ）が１０［ｓ−１］の時の粘度を読み取ることにより測定することができる。
【０１０１】
［インク］
次に、本発明のインクについて説明する。
【０１０２】
本発明のインクは、上記分散液を含有するものである。
これにより、色材の分散安定性および保存安定性により優れたインクを提供することができる。
【０１０３】
なお、本発明のインクは、前述した本発明の分散液をそのままインクとしたものであってもよいし、前述した本発明の分散液に希釈溶媒等、他の成分を加えて調製されたものであってもよいし、前述した本発明の分散液を２種類以上混合することにより調製されたものであってもよい。
【０１０４】
本発明のインクは、水性インクであり、特に、水性インクジェット用インクであることが好ましい。
【０１０５】
本発明のインクでは、色材の分散安定性や保存安定性に優れるため、長期間保存した場合等であっても、色材の不本意な凝集や沈降等を効果的に防止することができる。その結果、インクジェット法による吐出を行った場合でも、吐出不良等を生じにくい。したがって、本発明をインクジェット用インクに適用した場合に、本発明による効果がより顕著に発揮される。
なお、本発明のインクは、複数種の分散樹脂を含んでいてもよい。
【０１０６】
インク中における分散樹脂の含有率の下限は、０．１質量％であるのが好ましく、０．２質量％であるのがより好ましく、０．４質量％であるのがさらに好ましい。また、インク中における分散樹脂の含有率の上限は、３０質量％であるのが好ましく、１８質量％であるのがより好ましく、１０質量％であるのがさらに好ましい。
【０１０７】
分散樹脂の含有率が前記範囲内の値であると、インク中における色材の分散安定性およびインクの保存安定性がさらに向上する。また、このインクをインクジェット用インクとして用いた場合に、特に優れた吐出安定性が得られる。
【０１０８】
インク中における色材の含有率の下限は、０．１質量％であるのが好ましく、０．３質量％であるのがより好ましく、０．５質量％であるのがさらに好ましい。また、インク中における色材の含有率の上限は、３０質量％であるのが好ましく、１５質量％であるのがより好ましく、８．０質量％であるのがさらに好ましい。
【０１０９】
色材の含有率が前記範囲内の値であると、より優れた発色性が得られるとともに、インク中における色材の分散安定性およびインクの保存安定性がさらに向上する。また、このインクをインクジェット用インクとして用いた場合に、特に優れた吐出安定性が得られる。
【０１１０】
インク中における、色材の含有率をＸＤ［質量％］、分散樹脂の含有率をＸＢ［質量％］としたとき、０．３≦ＸＢ／ＸＤ≦２．０の関係を満足するのが好ましく、０．５≦ＸＢ／ＸＤ≦１．５の関係を満足するのがより好ましく、０．６≦ＸＢ／ＸＤ≦１．２の関係を満足するのがさらに好ましい。
【０１１１】
このような関係を満足することにより、色材の分散安定性およびインクの保存安定性がさらに向上する。また、このインクをインクジェット用インクとして用いた場合に、特に優れた吐出安定性が得られる。
【０１１２】
＜水系媒体＞
インクは、通常、水系媒体を含んでいる。
水系媒体としては、水や親水性溶剤が挙げられる。
【０１１３】
親水性溶剤としては、分散液の構成成分として説明したものを好適に用いることができる。
これにより、前述したのと同様の効果が得られる。
【０１１４】
インク中における水の含有率の下限は、特に限定されないが、４０質量％であるのが好ましく、４５質量％であるのがより好ましく、５０質量％であるのがさらに好ましい。また、インク中における水の含有率の上限は、特に限定されないが、８５質量％であるのが好ましく、８０質量％であるのがより好ましく、７５質量％であるのがさらに好ましい。
【０１１５】
これにより、インクの粘度をより確実に好適な値に調整することができる。また、このインクをインクジェット用インクとして用いた場合に、特に優れた吐出安定性が得られる。
【０１１６】
インク中における親水性溶剤の含有率の下限は、０質量％であるのが好ましく、１０質量％であるのがより好ましく、１５質量％であるのがさらに好ましい。また、インク中における親水性溶剤の含有率の上限は、４５質量％であるのが好ましく、４３質量％であるのがより好ましく、４０質量％であるのがさらに好ましい。
これにより、前述した親水性溶剤を含むことによる効果がより顕著に発揮される。
【０１１７】
＜界面活性剤＞
インクは、界面活性剤を含んでいてもよい。
【０１１８】
これにより、インクの記録媒体に対する濡れ性をより好適なものとすることができる。その結果、例えば、当該インクを用いて形成される画像の画質をより良好なものとすることができる。
【０１１９】
界面活性剤としては、分散液の構成成分として説明したものを好適に用いることができる。
これにより、前述したのと同様の効果が得られる。
【０１２０】
インクがシリコーン系界面活性剤を含んでいる場合、インク中におけるシリコーン系界面活性剤の含有量の下限は、色材の１００質量部に対して、５．０質量部であるのが好ましく、７．０質量部であるのがより好ましく、１０質量部であるのがさらに好ましい。また、インク中におけるシリコーン系界面活性剤の含有量の上限は、色材の１００質量部に対して、１５０質量部であるのが好ましく、１４０質量部であるのがより好ましく、７０質量部であるのがさらに好ましい。
【０１２１】
これにより、前述したシリコーン系界面活性剤を含むことによる効果がより顕著に発揮される。
【０１２２】
＜その他の成分＞
本発明のインクは、前述した成分以外の成分（その他の成分）を含んでいてもよい。
【０１２３】
その他の成分としては、例えば、分散液の構成成分として説明したものを好適に用いることができる。
【０１２４】
その他の成分の含有率（その他の成分として複数種の成分を含む場合は、これらの含有率の総和）は、６質量％以下であるのが好ましく、５質量％以下であるのがより好ましい。
【０１２５】
特に、本発明のインクが、前記分散樹脂以外の分散剤を含む場合、当該分散剤の含有率は、５質量％以下であるのが好ましく、３質量％以下であるのがより好ましい。
【０１２６】
本発明のインクの２５℃における表面張力の下限は、２０ｍＮ／ｍであるのが好ましく、２１ｍＮ／ｍであるのがより好ましく、２３ｍＮ／ｍであるのがさらに好ましい。また、本発明のインクの２５℃における表面張力の上限は、５０ｍＮ／ｍであるのが好ましく、４０ｍＮ／ｍであるのがより好ましく、３０ｍＮ／ｍであるのがさらに好ましい。
【０１２７】
これにより、液滴吐出ヘッドのノズルの目詰まり等がより生じにくくなり、インクの吐出安定性がより向上する。また、ノズルの詰まりを生じた場合でも、ノズルにキャップをすること（キャッピング）による回復性をより優れたものとすることができる。
【０１２８】
なお、表面張力としては、ウィルヘルミー法により測定した値を採用することができる。表面張力の測定は、表面張力計（例えば、協和界面科学社製、ＣＢＶＰ−７等）を用いることができる。
【０１２９】
本発明のインクの２５℃における粘度の下限は、２ｍＰａ・ｓであるのが好ましく、３ｍＰａ・ｓであるのがより好ましく、４ｍＰａ・ｓであるのがさらに好ましい。また、本発明のインクの２５℃における粘度の上限は、１０ｍＰａ・ｓであるのが好ましく、８ｍＰａ・ｓであるのがより好ましく、６ｍＰａ・ｓであるのがさらに好ましい。
【０１３０】
これにより、インクの流動性を適度に優れたものとすることができる。また、本発明のインクをインクジェット用インクとして用いた場合に、特に優れた吐出安定性が得られる。
【０１３１】
本発明のインク中の色材の粒度分布においてＤ５０は、３００ｎｍ以下であるのが好ましく、３００ｎｍ未満であるのがより好ましく、２００ｎｍ未満であるのがさらに好ましい。また、本発明のインク中の色材の粒度分布においてＤ５０の下限は、１０ｎｍであるのがより好ましく、５０ｎｍであるのがさらに好ましい。
【０１３２】
これにより、インクの発色性が特に優れたものになるとともに、インクジェット法による吐出安定性がさらに向上する。
【０１３３】
なお、本明細書において、Ｄ５０とは、動的光散乱法により得られる体積粒度分布において、小さい粒子からその体積を積算した場合に、累積体積％が５０体積％となるときの粒径を意味する。粒度分布は、ナノ粒子粒度分布測定器（例えば、日機装社製、ナノトラックＵＰＡ−ＥＸ１５０）を用いた測定により求めることができる。
【０１３４】
本発明のインクは、通常、カートリッジ、袋、タンク等の容器に収納された状態で、各種記録装置、例えば、インクジェット法による記録装置等に適用される。
【０１３５】
以上、本発明の好適な実施形態について説明したが、本発明は、これらに限定されるものではない。
【０１３６】
例えば、前述した実施形態では、本発明の分散液をインクまたはその原液として用いる場合について中心的に説明したが、本発明の分散液の用途は、これらに限定されず、例えば、塗料として用いてもよい。
【実施例】
【０１３７】
次に、本発明の具体的実施例について説明する。
［１］分散樹脂の合成
（実施例Ａ１）
式（２）に、本実施例の分散樹脂の合成経路を示す。
直鎖状の親水性部位は、通常のリビングラジカル重合により得た。
【０１３８】
まず、連鎖移動剤として有機テルル化合物（１）を２ｍｍｏｌと、親水性部位を構成する親水性モノマーとしてアクリル酸２−エトキシエトキシエチルを１ｍｏｌと、ラジカル反応開始剤としてアゾビスイソブチロニトリル（ＡＩＢＮ）を０．４ｍｍｏｌとを、６０℃で７２時間撹拌し、溶液を−２０℃に冷却し、反応を停止した。
【０１３９】
得られた反応溶液をＴＨＦで希釈し、ヘキサン中で沈殿した後、遠心分離により固体を分離し、乾燥させた。これにより、親水性部位を構成する直鎖型ホモポリマー（２）である、アクリル酸ポリ（エチレングリコール）エチルエーテルを得た。
【０１４０】
この直鎖型ホモポリマー（２）を開始剤として、分岐構造を有する疎水性部位の合成を行った。
【０１４１】
得られた直鎖型ホモポリマー（２）に、疎水性部位を構成する疎水性モノマーとしてアクリル酸ブチルを１ｍｏｌと、分岐剤として有機テルル化合物（３）を３０ｍｍｏｌと、ラジカル反応の開始剤としてＡＩＢＮを０．４ｍｍｏｌとを加え、トルエン中、６０℃で６０時間、加熱および撹拌することにより、反応物（４）を得た。
【０１４２】
反応溶液にＴＨＦを加え、末端封止剤（反応停止剤）としてＭｅ３ＳｉＴｅＭｅを６４ｍｍｏｌと、メタノールを０．３４ｍｏｌとを加えて室温で１時間撹拌した。これをヘキサン中に注入し、沈殿物を遠心分離することにより白色の固体（５）を得た。
【０１４３】
これにより、疎水性部位としての分岐構造を有するポリアクリル酸ブチルである第１セグメント、および、親水性部位としてのアクリル酸ポリ（エチレングリコール）メチルエーテルである第２セグメントを、分子内に１つずつ有するブロック共重合体である、分散樹脂Ａ−１を得た。分散樹脂を構成する疎水性モノマー（疎水性部位を構成する疎水性モノマー）と親水性モノマー（親水性部位を構成する親水性モノマー）の合計量に対する疎水性モノマーの割合は、４０ｍｏｌ％であり、疎水性部位のデンドリマーの世代は３以上４以下であった。また、分散樹脂の重量平均分子量は４０００であり、疎水性部位である第１セグメントの重量平均分子量は１６００であり、親水性部位である第２セグメントの重量平均分子量は２４００であった。
【０１４４】
【化２】
2020045424.tif 000004
【０１４５】
（実施例Ａ２）
アクリル酸２−エトキシエトキシエチルの代わりにスチレンスルホン酸を用いた以外は、前記実施例Ａ１と同様にして、分散樹脂Ａ−２を合成した。
【０１４６】
これにより、疎水性部位として分岐構造を有するポリアクリル酸ブチルと、親水性部位として直鎖構造を有するポリスチレンスルホン酸とを有するブロック共重合体である、分散樹脂Ａ−２を得た。分散樹脂を構成する疎水性モノマー（疎水性部位を構成する疎水性モノマー）と親水性モノマー（親水性部位を構成する親水性モノマー）の合計量に対する疎水性モノマーの割合は、４０ｍｏｌ％であり、疎水性部位のデンドリマーの世代は３以上４以下であった。
【０１４７】
（実施例Ａ３）
アクリル酸ブチルの代わりにスチレンを用い、アクリル酸２−エトキシエトキシエチルの代わりにアクリル酸を用いた以外は、前記実施例Ａ１と同様にして、分散樹脂Ａ−３を合成した。
【０１４８】
これにより、疎水性部位として分岐構造を有するポリスチレンと、親水性部位として直鎖構造を有するポリアクリル酸とを有するブロック共重合体である、分散樹脂Ａ−３を得た。分散樹脂を構成する疎水性モノマー（疎水性部位を構成する疎水性モノマー）と親水性モノマー（親水性部位を構成する親水性モノマー）の合計量に対する疎水性モノマーの割合は、４０ｍｏｌ％であり、疎水性部位のデンドリマーの世代は３以上４以下であった。
【０１４９】
（実施例Ａ４）
アクリル酸ブチルの代わりにアクリル酸シクロヘキシルを用いた以外は、前記実施例Ａ１と同様にして、分散樹脂Ａ−４を合成した。
【０１５０】
これにより、疎水性部位として分岐構造を有するポリアクリル酸シクロヘキシルと、親水性部位として直鎖構造を有するアクリル酸ポリ（エチレングリコール）メチルエーテルとを有するブロック共重合体である分散樹脂Ａ−３を得た。分散樹脂を構成する疎水性モノマー（疎水性部位を構成する疎水性モノマー）と親水性モノマー（親水性部位を構成する親水性モノマー）の合計量に対する疎水性モノマーの割合は、４０ｍｏｌ％であり、疎水性部位のデンドリマーの世代は３以上４以下であった。
【０１５１】
（比較例Ａ１）
アクリル酸ブチルの代わりにスチレンを用い、アクリル酸２−エトキシエトキシエチルの代わりにアクリル酸を用いて、分散樹脂Ａ−５を合成した。
このとき、分岐剤を用いず、親水性部位に対する疎水性部位の重合を行った。
【０１５２】
これにより、疎水性部位として直鎖構造を有するポリスチレンと、親水性部位として直鎖構造を有するポリアクリル酸とを有するブロック共重合体である、分散樹脂Ａ−５を得た。分散樹脂を構成する疎水性モノマー（疎水性部位を構成する疎水性モノマー）と親水性モノマー（親水性部位を構成する親水性モノマー）の合計量に対する疎水性モノマーの割合は、３０ｍｏｌ％であった。
前記各実施例および比較例の分散樹脂の構成を表１にまとめて示す。
【０１５３】
【表１】
2020045424.tif 000005
【０１５４】
［２］分散液の調製
（実施例Ｂ１）
まず、分散染料としてのＣ．Ｉ．ディスパースイエロー５４と、実施例Ａ１で合成した分散樹脂Ａ−１と、イオン交換水とを、表２に示す割合で混合し、ハイシアミキサー（シルバーソン社製）にて３０００ｒｐｍで撹拌してスラリー化した。
【０１５５】
その後、製造したスラリーと０．５ｍｍ径ガラスビーズをビーズミル（ＬＭＺ０１５  アシザワ・ファインテック社）にて、水冷下、撹拌分散を行い、分散液を製造した。
【０１５６】
分散液中におけるＣ．Ｉ．ディスパースイエロー５４の平均粒径は、１２０ｎｍであった。
【０１５７】
（実施例Ｂ２〜Ｂ４）
分散樹脂の種類を表２に示すものとするとともに、各成分の配合比を表２に示すようにした以外は、前記実施例Ｂ１と同様にしてインクを製造した。
【０１５８】
（比較例Ｂ１）
分散樹脂の種類を表２に示すものとするとともに、各成分の配合比を表２に示すようにした以外は、前記実施例Ｂ１と同様にしてインクを製造した。
【０１５９】
前記各実施例および比較例の分散液の条件を表２にまとめて示す。なお、表２中、Ｃ．Ｉ．ディスパースイエロー５４を「ＤＹ５４」、トリエタノールアミンを「ＴＥＡ」と示した。また、実施例Ｂ１〜Ｂ４の分散液について、それぞれ、粘弾性試験機（Ｐｙｓｉｃａ社製、ＭＣＲ−３００）を用いて、２５℃の環境下でせん断速度１０［ｓ−１］におけるせん断粘度を求めたところ、いずれも、２ｍＰａ・ｓ以上３０ｍＰａ・ｓ以下の範囲内の値であった。
【０１６０】
【表２】
2020045424.tif 000006
【０１６１】
［３］インク（水性インクジェットインク）の調製
（実施例Ｃ１）
前記実施例Ｂ１で調製した分散液と、親水性溶剤としてのジエチレングリコール（ＤＥＧ）と、親水性溶剤としての１，２−ヘキサンジオール（１，２−ＨＤ）と、ｐＨ調整剤としてのトリエタノールアミン（ＴＥＡ）と、シリコーン系界面活性剤としてのＢＹＫ−３４８（ビックケミー・ジャパン社製）と、カルボキシメチルセルロースナトリウム塩（ＣＭＣ）と、純水とを混合し、撹拌することにより、表３に示す組成のインクを製造した。
【０１６２】
（実施例Ｃ２〜Ｃ４）
分散液の種類を表３に示すものとするとともに、各成分の配合比を表３に示すようにした以外は、前記実施例Ｃ１と同様にしてインクを製造した。
【０１６３】
（比較例Ｃ１）
分散液の種類を表３に示すものとするとともに、各成分の配合比を表３に示すようにした以外は、前記実施例Ｃ１と同様にしてインクを製造した。
【０１６４】
前記各実施例および比較例のインクの条件を表３にまとめて示す。なお、表３中、Ｃ．Ｉ．ディスパースイエロー５４を「ＤＹ５４」、ジエチレングリコールを「ＤＥＧ」、カルボキシメチルセルロースナトリウム塩を「ＣＭＣ」、トリエタノールアミンを「ＴＥＡ」、１，２−ヘキサンジオールを「１，２−ＨＤ」と示した。また、表３中の「直鎖型高分子」とは、疎水性部位も直鎖構造のスチレンとアクリル酸のブロック共重合体のことである。また、実施例Ｃ１〜Ｃ４のインクは、いずれも、表面張力が２３ｍＮ／ｍ以上３０ｍＮ／ｍ以下の範囲内の値であった。なお、表面張力は、表面張力計（協和界面科学社製、ＣＢＶＰ−７）を用いて、２５℃にて、ウィルヘルミー法により測定した。
【０１６５】
【表３】
2020045424.tif 000007
【０１６６】
［４］インクについての評価
［４−１］粒度分布
前記各実施例および比較例の製造直後のインクについて、それぞれ、色材の粒径について、Ｄ５０を求め、以下の基準に従い評価した。Ｄ５０が小さいほど、色材は良好に分散しやすく、インクの発色性を優れたものとする上で有利である。
なお、粒度分布の測定には、ＵＰＡ−ＥＸ１５０（日機装社製）を用いた。
【０１６７】
Ａ：Ｄ５０が１００ｎｍ未満。
Ｂ：Ｄ５０が１００ｎｍ以上３００ｎｍ未満。
Ｃ：Ｄ５０が３００ｎｍ以上。
【０１６８】
［４−２］保存安定性（粒度分布変化）
前記各実施例および比較例のインクを、それぞれ、６０℃の環境で５日間放置した。
その後、上記方法と同様にして、Ｄ５０を求めた。
【０１６９】
これらの値から、製造直後のインクでのＤ５０に対する、６０℃の環境で１週間放置した際のＤ５０の増加率を求め、以下の基準に従い評価した。Ｄ５０の増加率が大きいほど保存安定性が低く、吐出安定性に与える悪影響が大きいといえる。また、Ｄ５０が増加すると、インクの発色性も低下する。
【０１７０】
Ａ：Ｄ５０の増加率が１０％未満。
Ｂ：Ｄ５０の増加率が１０％以上３０％未満。
Ｃ：Ｄ５０の増加率が３０％以上。
【０１７１】
［４−３］粘性
前記各実施例および比較例の製造直後のインクについて、それぞれ、粘弾性試験機（Ｐｙｓｉｃａ社製、ＭＣＲ−３００）を用いて、２５℃の環境下でせん断速度１０［ｓ−１］におけるせん断粘度を求め、以下の基準に従い評価した。粘度が高いと、インクジェットによる吐出安定性が低下する他、ヘッド詰まりの原因にもなる。
【０１７２】
Ａ：粘度が４ｍＰａ・ｓ以上６ｍＰａ・ｓ未満。
Ｂ：粘度が６ｍＰａ・ｓ以上１０ｍＰａ・ｓ未満。
Ｃ：粘度が１０ｍＰａ・ｓ以上。
【０１７３】
［４−４］インクジェット法による吐出安定性
前記各実施例および比較例のインクを、それぞれ、所定のインク収容容器に充填し、６０℃の環境で５日間放置した。
【０１７４】
その後、当該収容容器を、記録装置ＰＸ−Ｈ６０００（セイコーエプソン社製）に装着し、インクジェットインクを吐出し、中間転写媒体であるＴＲＡＮＳＪＥＴ  Ｃｌａｓｓｉｃ（Ｃｈａｍ  Ｐａｐｅｒ社製）に、１００個のノズルで１０００００発連続吐出した際のノズル詰まりの個数を調べ、以下の基準に従い評価した。ノズル詰まりの数が少ないほど、吐出安定性に優れていると言える。なお、記録装置（プリンター）の動作環境は４０℃、２０ＲＨ％とした。
【０１７５】
Ａ：ノズル詰まりが０個。
Ｂ：ノズル詰まりが１個以上９個以下。
Ｃ：ノズル詰まりが１０個以上。
これらの結果を表４にまとめて示す。
【０１７６】
【表４】
2020045424.tif 000008
【０１７７】
表４から明らかなように、本発明では優れた結果が得られた。これに対し、比較例では、満足のいく結果が得られなかった。
【符号の説明】
【０１７８】
１…分散樹脂、１０…疎水性部位、１１…分岐構造部、２０…親水性部位、５０…色材
【図１】
2020045424.tif 000009
【図２】
2020045424.tif 000010